(57)【要約】【課題】低い摩擦係数を有し、かつ、従来のグリースと同等以上の耐摩耗性も兼ね備えたグリース組成物を提供する。【解決手段】本発明のグリース組成物は、鉱物性、合成由来、または天然由来の少なくとも一種の基油（ａ）と、増ちょう剤（ｂ）と、無機フラーレン構造の少なくとも一種の遷移金属カルコゲン化物によって構成された少なくとも一種の固体潤滑剤（ｃ）と、有機リン系および／または有機リン−硫黄系の少なくとも一種の、耐摩耗剤および／または極圧剤（ｄ）とを含む。【選択図】なし【特許請求の範囲】
【請求項１】
鉱物性、合成由来、または天然由来の少なくとも一種の基油（ａ）と、
増ちょう剤（ｂ）と、
無機フラーレン構造の少なくとも一種の遷移金属カルコゲン化物によって構成された少なくとも一種の固体潤滑剤（ｃ）と、
有機リン系および／または有機リン−硫黄系の少なくとも一種の耐摩耗剤および／または極圧剤（ｄ）と、
を含む、グリース組成物。
【請求項２】
請求項１において、増ちょう剤（ｂ）の半分を超える部分が、少なくとも一種の脂肪酸金属セッケンによって構成されている、グリース組成物。
【請求項３】
請求項１または２において、当該組成物中の増ちょう剤（ｂ）の少なくとも５０重量％、好ましくは少なくとも８０重量％が、少なくとも一種の脂肪酸金属塩によって構成されている、グリース組成物。
【請求項４】
請求項１から３のいずれか一項において、無機フラーレン構造の少なくとも一種の遷移金属カルコゲン化物の表面に、無機リン酸基がグラフト結合している、グリース組成物。
【請求項５】
請求項１から４のいずれか一項において、少なくとも一種の固体潤滑剤（ｃ）のカルコゲンがＳ、ＳｅおよびＴｅから選択される、グリース組成物。
【請求項６】
請求項１から５のいずれか一項において、少なくとも一種の固体潤滑剤（ｃ）の遷移金属が、Ｍｏ、Ｗ、Ｚｒ、Ｈｆ、Ｐｔ、Ｒｅ、Ｔｉ、ＴａおよびＮｂから選択され、好ましくはＭｏおよびＷが選択される、グリース組成物。
【請求項７】
請求項１から６のいずれか一項において、少なくとも一種の固体潤滑剤（ｃ）が、遷移金属ジカルコゲン化物である、グリース組成物。
【請求項８】
請求項１から７のいずれか一項において、少なくとも一種の固体潤滑剤（ｃ）が、無機フラーレン構造の重硫化モリブデンＭｏＳ２または重硫化タングステンＷＳ２である、グリース組成物。
【請求項９】
請求項１から８のいずれか一項において、固体潤滑剤（ｃ）が、粒径８０〜２２０ｎｍ、好ましくは１００〜２００ｎｍの粒子によって構成されている、グリース組成物。
【請求項１０】
請求項１から９のいずれか一項において、少なくとも一種の耐摩耗剤および／または極圧剤（ｄ）が、リン酸、亜リン酸、チオリン酸またはチオ亜リン酸のエステル、これらの誘導体、チオリン酸化合物、およびリン酸アミン類から選択され、好ましくは、ジチオリン酸化合物がジチオリン酸亜鉛化合物またはジチオリン酸モリブデン化合物である、グリース組成物。
【請求項１１】
請求項１０において、少なくとも一種の耐摩耗剤および／または極圧剤（ｄ）が、下記式：
（Ｒ１Ｏ）（Ｒ２Ｏ）ＰＳ２ＺｎＳ２Ｐ（Ｒ３Ｏ）（Ｒ４Ｏ）
（式中、Ｒ１、Ｒ２、Ｒ３およびＲ４は、互いに独立して、炭素数１〜２４、好ましくは３〜２０の直鎖または分岐鎖アルキル基であるか、あるいは、炭素数６〜３０、好ましくは８〜１８の、任意で置換されたアリール基である）、
で表されるジチオリン酸亜鉛化合物から選択される、グリース組成物。
【請求項１２】
請求項１０または１１において、少なくとも一種の耐摩耗剤および／または極圧剤（ｄ）が、下記式：
（Ｒ５Ｏ）（Ｒ６Ｏ）ＳＰＳ（ＭｏＳ２）２ＳＰＳ（Ｒ７Ｏ）（Ｒ８Ｏ）
（式中、Ｒ５、Ｒ６、Ｒ７およびＲ８は、互いに独立して、炭素数１〜２４、好ましくは３〜２０の直鎖または分岐鎖アルキル基であるか、あるいは、炭素数６〜３０、好ましくは８〜１８の、任意で置換されたアリール基である）、
で表されるジチオリン酸モリブデン化合物から選択される、グリース組成物。
【請求項１３】
請求項２から１２のいずれか一項において、金属セッケンが、ヒドロキシ化または非ヒドロキシ化の、炭素数１４〜２８の飽和脂肪酸もしくは不飽和脂肪酸の単一型の金属セッケンであり、および／またはヒドロキシ化または非ヒドロキシ化の、炭素数１４〜２８の少なくとも一種の飽和脂肪酸もしくは不飽和脂肪酸と、炭素数６〜１２の短い炭化水素鎖を有する少なくとも一種のカルボン酸との組合せによるコンプレックス型の金属セッケンである、グリース組成物。
【請求項１４】
請求項２から１３のいずれか一項において、脂肪酸金属セッケンが、チタンセッケンおよびアルミニウムセッケンから選択されるか、あるいは、アルカリ金属セッケンおよびアルカリ土類金属セッケンから選択され、好ましくは、リチウムセッケン、カルシウムセッケン、ナトリウムセッケン、またはバリウムセッケンである、グリース組成物。
【請求項１５】
請求項１から１４のいずれか一項において、少なくとも一種の基油（ａ）が、合成由来の油であり、好ましくは、ポリαオレフィン類から選択される、グリース組成物。
【請求項１６】
請求項１から１５のいずれか一項において、基油または基油混合物（ａ）の、ＡＳＴＭ  Ｄ４４５規格に準拠した４０℃での動粘度が、７０〜１４０ｃＳｔ、好ましくは９０〜１００ｃＳｔである、グリース組成物。
【請求項１７】
請求項１から１６のいずれか一項において、当該グリース組成物の、ＡＳＴＭ  Ｄ２１７規格によるちょう度（１／１０ｍｍ）が、２６５〜３８５、好ましくは２６５〜２９５、３１０〜３４０、または３３５〜３８５、より好ましくは３１０〜３４０である、グリース組成物。
【請求項１８】
請求項１から１７のいずれか一項において、
●  少なくとも一種の基油（ａ）を７０〜９４．８重量％、
●  少なくとも一種の増ちょう剤（ｂ）を５〜２０重量％、
●  少なくとも一種の固体潤滑剤（ｃ）を０．１〜５％、ならびに
●  少なくとも一種の有機リン系および／または有機リン−硫黄系の、耐摩耗剤および／または極圧剤（ｄ）を０．１〜５％、
を含む、グリース組成物。
【請求項１９】
請求項１から１８のいずれか一項に記載のグリース組成物の使用であって、自動車のトランスミッション用等速ジョイントにおける使用。
【請求項２０】
請求項１から１８のいずれか一項に記載のグリース組成物を有する等速ジョイント。
【発明の詳細な説明】
【技術分野】
【０００１】
本発明は、低摩擦係数のグリース組成物、特に、自動車トランスミッション用の等速ジョイントに使用可能なグリース組成物に関する。
【背景技術】
【０００２】
２つの回転部材の回転軸が動作時に様々な相対位置を取れるように当該回転部材を相互駆動させる機械系として、互いに運動可能（撓み可能）な複数の部品からなる自在ジョイントまたは自在機械カップリングが挙げられる。すなわち、このような連結により、一方の軸の回転運動を、この軸に対して運動可能な別の軸に伝達させることができる。なお、２つの軸の回転速度を常に同一とする自在ジョイントは、等速自在ジョイントと称される。
【０００３】
等速自在ジョイント内部の運動は、転がり運動、すべり運動、および回転運動の組合せからなり、複雑である。そのため、部品の接触面同士の摩耗だけでなく部品の表面間の大きな摩擦力の問題が生じる。摩耗はジョイントの不具合を招き、摩擦力は駆動系の騒音、振動およびガタ付き（jerking）を招く恐れがある。
【０００４】
したがって、等速ジョイントに使用されるグリースは、耐摩耗効果を有するだけでなく、騒音、振動およびガタ付きを軽減または防止する低摩擦係数のものでなければならない。
【０００５】
摩耗および／または摩擦の軽減を促すものとして、様々な添加剤が知られている。等速ジョイント用の既知のグリースの多くには耐摩耗剤（例えば、リン化合物、リン−硫黄化合物など）や摩擦調整剤（例えば、有機モリブデン化合物など）が含まれている。摩擦調整剤とは、上記の一方または両方の特性に作用する添加剤のことである。
【０００６】
例えば、特許文献１には、鉱油；ポリウレア系増ちょう剤；摩擦調整剤（ＦＭ）としてモリブデンジチオホスフェート（ＭｏＤＴＰ（ジチオリン酸モリブデン化合物））０．５〜５重量％およびモリブデンジチオカルバメート（ＭｏＤＴＣ（ジチオカルバミン酸モリブデン化合物））０．５〜５重量％；極圧剤（ＥＰ）として亜鉛ジチオホスフェート（ＺｎＤＴＰ（ジチオリン酸亜鉛化合物））０．５〜１０重量％；ならびにエチレンと分枝状α−オレフィンとの共重合体０．５〜６０重量％；を含む等速ジョイント用グリースが記載されている。
【０００７】
また、特許文献２には、基油；単一型またはコンプレックス型のリチウムセッケンの増ちょう剤；ＭｏＤＴＣまたはＭｏＤＴＰ系の少なくとも一種の有機モリブデン化合物；少なくとも一種の亜鉛ジチオホスフェート；金属を含まない、硫黄−リン系の極圧剤；および酸化ワックスのカルシウム塩、石油スルホン酸のカルシウム塩またはアルキル芳香族スルホン酸のカルシウム塩；を含む、低摩擦係数の等速ジョイント用グリースが記載されている。
【０００８】
また、特許文献３には、グリースの摩擦係数を低下させるために、層状結晶構造を有する固体潤滑剤と、リンの酸素酸の金属塩との組合せを用いることが記載されている。
【０００９】
また、特許文献４には、基油；少なくとも一種のチオウレア系の増ちょう剤；平均粒径が１０μｍ未満の粒子状の二硫化タングステン（日本潤滑剤（株）のタンミックＢ）０．1〜５重量％；ならびに少なくとも一種の亜鉛ジチオホスフェートおよび／またはモリブデンジチオカルバメートを０．１〜５重量％；を含む、低摩擦係数の等速ジョイント用グリース組成物が記載されている。
【００１０】
また、特許文献５には、（ａ）基油；（ｂ）リチウム系の増ちょう剤；（ｃ）モリブデンジチオホスフェートまたはモリブデンジチオカルバメートであるモリブデン化合物；（ｄ）亜鉛ジチオホスフェート；および（ｅ）金属塩；を含む、グリース組成物が記載されている。
【００１１】
また、グリースの摩擦係数を低下させるために、層状またはフラーレン状の重硫化モリブデン（ＭｏＳ２）や重硫化タングステン（ＷＳ２）などの固体潤滑剤を摩擦調整剤として使用することが知られている。
【００１２】
さらに、一部の刊行物では、無機フラーレン形態の金属ジカルコゲン化物を潤滑油やグリースに配合することにより、その摩擦係数が低下するだけでなく耐摩耗性の向上効果も得られると報告されている。
【００１３】
特に、非特許文献１では、リチウムでちょう度を増した基油を含む参照グリースと、このグリースに層状のＷＳ２を添加したもの、およびこのグリースにフラーレン状のＷＳ２を添加したものについて、摩擦特性を比較している。
【００１４】
非特許文献２では、これらと同じ物質の耐摩耗特性を比較している。
【００１５】
しかしながら、無機フラーレン形態の金属ジカルコゲン化物とグリース中の他の成分との特定の組合せについての開示は見つかっていない。具体的に述べると、無機フラーレン形態の金属カルコゲン化物と、商用グリースの処方に必要な増ちょう剤、耐摩耗剤および任意で極圧剤との相互的な効果がどのようなものになるか、先行技術には全く開示されていない。よって、そのような相互作用が良い効果を招くのか、それとも悪い効果を招くのかが不明であった。
【先行技術文献】
【特許文献】
【００１６】
【特許文献１】欧州特許出願公開第０４３５７４５号明細書
【特許文献２】欧州特許第０７０８１７２号明細書
【特許文献３】仏国特許出願公開第１４２１１０５号明細書
【特許文献４】国際公開第２００７／０８５６４３号パンフレット
【特許文献５】米国特許第５５１６４３９号明細書
【非特許文献】
【００１７】
【非特許文献１】”Fullerene-like WS2 Nanoparticles: Superior Lubricants for Harsh Conditions,” by Lev Rapoport, Nieles Fleischer, Reshef Tenne Adv. Mat. 2003, 15, 651-655
【非特許文献２】”Modification of contact surfaces by fullerene-like solid lubricant nanoparticles,” by L. Rapoport, V. Leshchinsky, Yu. Volovik, M. Lvovsky, O. Nepomnyashchy, Y. Feldman, R. Popovitz-Biro, R. Tenne, Surface and Coatings Technology 163-164, (2003) 405-412
【発明の概要】
【発明が解決しようとする課題】
【００１８】
すなわち、先行技術のグリースよりも低い摩擦係数を有するグリース処方物が求められている。さらには、極めて低い摩擦係数を有すると共に先行技術のグリースと同等以上の耐摩耗性も兼ね備えたグリース処方物が求められている。
【課題を解決するための手段】
【００１９】
驚くべきことに、出願人は、固体の摩擦調整剤としての無機フラーレン形態の遷移金属カルコゲン化物と、有機硫黄−リン系の耐摩耗剤・極圧剤化合物との間に相乗効果があることを見出した。この効果は、特に、リチウムセッケンでちょう度を増したグリースにおいて顕著である。
【００２０】
グリースにこれらの化合物の組合せを配合することにより、当該グリースの摩擦係数を、これらの化合物のうちの一方のみを配合した場合よりも大幅に低下させることができる。
【００２１】
また、そのようなグリースの耐摩耗性能は、摩擦調整剤として有機モリブデン化合物を含み、耐摩耗剤として有機リン化合物または有機リン−硫黄化合物を含む既知のグリースの耐摩耗性能に匹敵する。
【００２２】
本発明はグリース組成物に関し、このグリース組成物は：
鉱物性、合成由来、または天然由来の少なくとも一種の基油（ａ）と、
増ちょう剤（ｂ）と、
無機フラーレン構造の少なくとも一種の遷移金属カルコゲン化物によって構成された少なくとも一種の固体潤滑剤（ｃ）と、
有機リン系および／または有機リン−硫黄系の少なくとも一種の耐摩耗剤および／または極圧剤（ｄ）と、
を含む。
【００２３】
好ましくは、本発明にかかるグリース組成物中の増ちょう剤（ｂ）の半分を超える部分は、少なくとも一種の脂肪酸金属セッケンによって構成されている。
【００２４】
さらに好ましくは、前記組成物中の増ちょう剤（ｂ）の少なくとも５０重量％、なおいっそう好ましくは少なくとも８０重量％が、少なくとも一種の脂肪酸金属塩によって構成されている。
【００２５】
一実施形態において、本発明にかかるグリース組成物に使用される無機フラーレン構造の少なくとも一種の遷移金属カルコゲン化物の表面には、無機リン酸基がグラフト結合している。
【００２６】
好ましくは、本発明にかかるグリース組成物中の少なくとも一種の固体潤滑剤（ｃ）のカルコゲンは、Ｓ、ＳｅおよびＴｅから選択される。
【００２７】
好ましくは、本発明にかかるグリース組成物中の少なくとも一種の固体潤滑剤（ｃ）の遷移金属は、Ｍｏ、Ｗ、Ｚｒ、Ｈｆ、Ｐｔ、Ｒｅ、Ｔｉ、ＴａおよびＮｂから選択され、より好ましくはＭｏおよびＷから選択される。
【００２８】
特に好ましい一実施形態において、本発明にかかるグリース組成物中の少なくとも一種の固体潤滑剤（ｃ）は、遷移金属ジカルコゲン化物であり、なおいっそう好ましくは、無機フラーレン構造の重硫化モリブデンＭｏＳ２または重硫化タングステンＷＳ２である。
【００２９】
好ましくは、本発明にかかるグリース組成物中の固体潤滑剤（ｃ）は、粒径８０〜２２０ｎｍ、より好ましくは１００〜２００ｎｍの粒子によって構成されている。
【００３０】
好ましくは、本発明にかかるグリース組成物に含まれる少なくとも一種の耐摩耗剤および／または極圧剤（ｄ）は、リン酸、亜リン酸、チオリン酸またはチオ亜リン酸のエステル、これらの誘導体、ジチオリン酸化合物（好ましくは、ジチオリン酸亜鉛化合物、ジチオリン酸モリブデン化合物）、チオリン酸化合物、およびリン酸アミン類から選択される。
【００３１】
特に好ましい一実施形態において、本発明にかかるグリース組成物に含まれる少なくとも一種の耐摩耗剤および／または極圧剤（ｄ）は、下記式：
（Ｒ１Ｏ）（Ｒ２Ｏ）ＰＳ２ＺｎＳ２Ｐ（Ｒ３Ｏ）（Ｒ４Ｏ）
（式中、Ｒ１、Ｒ２、Ｒ３およびＲ４は、互いに独立して、炭素数１〜２４、好ましくは３〜２０の直鎖または分岐鎖アルキル基であるか、あるいは、炭素数６〜３０、好ましくは８〜１８の、任意で置換されたアリール基である）、
で表されるジチオリン酸亜鉛化合物から選択される。
【００３２】
他の実施形態において、本発明の一請求項にかかるグリース組成物に含まれる少なくとも一種の耐摩耗剤および／または極圧剤（ｄ）は、下記式：
（Ｒ５Ｏ）（Ｒ６Ｏ）ＳＰＳ（ＭｏＳ２）２ＳＰＳ（Ｒ７Ｏ）（Ｒ８Ｏ）
（式中、Ｒ５、Ｒ６、Ｒ７およびＲ８は、互いに独立して、炭素数１〜２４、好ましくは３〜２０の直鎖または分岐鎖アルキル基であるか、あるいは、炭素数６〜３０、好ましくは８〜１８の、任意で置換されたアリール基である）、
で表されるジチオリン酸モリブデン化合物から選択され、任意で、前述の耐摩耗剤および／または極圧剤、特に、上記のジチオリン酸亜鉛化合物と組み合わされる。
【００３３】
好ましくは、本発明にかかる脂肪酸金属セッケンでちょう度を増したグリース組成物に含まれる金属セッケンは、ヒドロキシ化または非ヒドロキシ化の、炭素数１４〜２８の飽和脂肪酸もしくは不飽和脂肪酸の単一型の金属セッケンであり、および／またはヒドロキシ化または非ヒドロキシ化の、炭素数１４〜２８の少なくとも一種の飽和脂肪酸もしくは不飽和脂肪酸と、炭素数６〜１２の短い炭化水素鎖を有する少なくとも一種のカルボン酸との組合せによるコンプレックス型の金属セッケンである。
【００３４】
好ましくは、本発明にかかる前記グリース組成物に含まれる脂肪酸金属セッケンは、チタンセッケンおよびアルミニウムセッケンから選択されるか、あるいは、アルカリ金属セッケンおよびアルカリ土類金属セッケンから選択され、好ましくは、リチウムセッケン、カルシウムセッケン、ナトリウムセッケン、またはバリウムセッケンである。
【００３５】
好ましい一実施形態において、本発明にかかるグリース組成物に含まれる少なくとも一種の基油（ａ）は、合成由来の油であり、より好ましくはポリαオレフィン類から選択される。
【００３６】
好ましくは、本発明にかかるグリース組成物に含まれる基油または基油混合物（ａ）の、ＡＳＴＭ  Ｄ４４５規格に準拠した４０℃での動粘度は、７０〜１４０ｃＳｔ、より好ましくは９０〜１００ｃＳｔである。
【００３７】
好ましくは、本発明にかかるグリース組成物は、ＡＳＴＭ  Ｄ２１７規格によるちょう度（１／１０ｍｍ）が、２６５〜３８５、好ましくは２６５〜２９５、３１０〜３４０、または３３５〜３８５、より好ましくは３１０〜３４０となるように処方されている。
【００３８】
好ましくは、本発明にかかるグリース組成物は：
●  少なくとも一種の基油（ａ）を７０〜９４．８重量％、
●  少なくとも一種の増ちょう剤（ｂ）を５〜２０重量％、
●  少なくとも一種の固体潤滑剤（ｃ）を０．１〜５％、ならびに
●  少なくとも一種の有機リン系および／または有機リン−硫黄系の、耐摩耗剤および／または極圧剤（ｄ）を０．１〜５％、
を含む。
【００３９】
また、本発明は、前述したグリース組成物の、自動車のトランスミッション用等速ジョイントにおける使用に関する。
【００４０】
さらに、本発明は、前述したグリース組成物を有する等速ジョイントに関する。
【発明を実施するための形態】
【００４１】
（潤滑剤基油）
本発明にかかる組成物に配合される少なくとも一種の基油は、ＡＰＩ（米国石油協会）分類に基づくグループ１〜６の鉱物性または合成由来の基油であってもよい。
【００４２】
本発明にかかる鉱物性の基油には、原油を常圧蒸留や減圧蒸留で処理した後、精製工程（溶剤抽出、脱アスファルト、溶剤脱ろう、水添処理、水素化分解・水素化異性化、水素化仕上げなど）にかけることによって得られる、あらゆる種類の基油が含まれる。
【００４３】
本発明にかかるグリース組成物の基油は、エステル類、シリコーン類、グリコール類、ポリブテン類、ポリαオレフィン（ＰＡＯ）などの合成由来の油であってもよい。
【００４４】
基油は、天然由来の基油であってもよく、例えば、ひまわり油、なたね油、パーム油などの天然資源から得られるカルボン酸と、アルコールとのエステルであってもよい。
【００４５】
好ましくは、本発明にかかる組成物には、ポリαオレフィン系の合成油が含まれている。ポリαオレフィンは、例えば、炭素数４〜３２のモノマー（例えば、オクテン、デセンなど）から得られたものである。その典型的な重量平均分子量は、２５０〜３，０００である。
【００４６】
基油混合物を使用する場合、基油混合物は、ＡＳＴＭ  Ｄ４４５規格に準拠した４０℃での粘度が４０〜１４０ｃＳｔ、好ましくは９０〜１００ｃＳｔになるように調節される。この目的のために、幅広い種類の軽質ポリαオレフィン［例えば、ＰＡＯ６（４０℃で３１ｃＳｔ）、ＰＡＯ８（４０℃で４８ｃＳｔ）など］や重質ポリαオレフィン［例えば、ＰＡＯ４０（４０℃で４００ｃＳｔ）、ＰＡＯ１００（４０℃で１０００ｃＳｔ）など］を使用することが可能である。
【００４７】
（増ちょう剤）
本発明にかかるグリースは、グリース業界で従来使用されている増ちょう剤でちょう度を増したものであってもよい。そのような増ちょう剤は、主に脂肪酸金属セッケンであり、時にベントナイトやアルミノシリケートなどの無機増ちょう剤や、ポリウレア系化合物も使用される。
【００４８】
脂肪酸金属セッケンは、グリースの製造とは別に、あるいは、グリースの製造と一緒に（ｉｎ  ｓｉｔｕで）調製してもよい（後者の場合、基油に少なくとも一種の脂肪酸を溶解したものに、適切な金属水酸化物を添加する）。脂肪酸金属セッケンに基づく増ちょう剤は、グリース分野でよく使用される、簡単に入手可能かつ安価な製品である。また、このような増ちょう剤は、優れた機械特性、優れた耐熱性、および優れた耐水性を、技術的に最も良好に両立させた増ちょう剤である。
【００４９】
好ましくは、長鎖脂肪酸、典型的には炭素数が１０〜２８の飽和脂肪酸または不飽和脂肪酸が使用される。この長鎖脂肪酸は、任意でヒドロキシ化されていてもよい。
【００５０】
この長鎖脂肪酸（典型的には炭素数１０〜２８の脂肪酸）は、例えば、カプリン酸、ラウリン酸、ミリスチン酸、パルミチン酸、ステアリン酸、アラキジン酸、ベヘン酸、オレイン酸、リノール酸、エルカ酸、これらのヒドロキシ化誘導体などである。ヒドロキシ化誘導体のなかでも、１２−ヒドロキシステアリン酸が最もよく知られており、かつ、好ましい。
【００５１】
一般的に、上記の長鎖脂肪酸は、パーム油、ヒマシ油、なたね油、ひまわり油などの植物油、あるいは、動物油脂（スエット、鯨油など）に由来する。
【００５２】
少なくとも一種の長鎖脂肪酸を用いて、いわゆる単一型のセッケンを調製してもよい。
【００５３】
また、少なくとも一種の長鎖脂肪酸と、炭素数が最大８の短い炭化水素鎖を有する少なくとも一種のカルボン酸との組合せにより、いわゆるコンプレックス型のセッケンを調製してもよい。
【００５４】
セッケンを調製するのに使用されるケン化剤は、リチウム、ナトリウム、カルシウム、バリウム、チタン、アルミニウムなどの金属の化合物、好ましくはリチウムの化合物およびカルシウムの化合物、また、好ましくはこれらの金属の水酸化物、酸化物、または炭酸塩である。
【００５５】
本発明にかかるグリースには、同一または異なる金属カチオンの少なくとも一種の金属化合物が配合されてもよい。例えば、リチウムセッケンを、これよりも少ない量のカルシウムセッケンと組み合わせてもよく、この構成には、グリースの耐水性が向上するという利点がある。
【００５６】
好ましくは、本発明にかかるグリースには、金属セッケンが約５〜約２０重量％、より好ましくは８〜１５重量％、さらに好ましくは１２重量％含まれている。一般的に、少なくとも一種の金属セッケンの含有量は、ＮＬＧＩ（米国グリース協会）分類の０号、１号、または２号のグリースが得られるように調節される。
【００５７】
好ましくは、本発明にかかるグリースに含まれる増ちょう剤の半分を超える部分が脂肪酸金属セッケンである。つまり、本発明にかかるグリース中の、単一型もコンプレックス型も含め脂肪酸金属セッケンの重量％は、他種の増ちょう剤の重量％よりも大きい。
【００５８】
好ましくは、単一型もコンプレックス型も含め少なくとも一種の脂肪酸金属セッケンの含有量は、本発明にかかるグリース組成物に含まれる増ちょう剤の全重量のうちの少なくとも５０％、さらに好ましくは少なくとも８０％である。
【００５９】
一実施形態では、本発明にかかるグリースに含まれる増ちょう剤の半分を超える部分を単一型またはコンプレックス型の脂肪酸金属セッケンとし、かつ、それよりも少ない量で、ポリウレア系化合物やベントナイト系またはアルミノシリケート系の無機増ちょう剤などの他種の増ちょう剤を含んでいてもよい。
【００６０】
好ましくは、本発明にかかるグリースには、ポリウレア系の増ちょう剤が含まれていない。出願人は、ポリウレア系化合物でちょう度を増したグリースに無機フラーレン系の摩擦調整剤を混合すると、摩擦特性の向上効果が薄くなることに気付いた。
【００６１】
さらに好ましくは、本発明にかかるグリースには、単一型および／またはコンプレックス型の脂肪酸金属セッケンのみが増ちょう剤として含まれている。
【００６２】
（固体潤滑剤）
本発明にかかるグリースに使用される固体潤滑剤は、無機フラーレン構造の遷移金属カルコゲン化物である。
【００６３】
原則的には、フラーレンという用語は、炭素原子からなる閉凸多面体のナノ構造を意味する。フラーレンは、互いに結合した六角環からなるシートを複数有するグラファイトとは類似しているが、一部が五角環（時に七角環）を含んでいるので、平坦な構造にならない。
【００６４】
本願では、閉じた構造のフラーレンと、同じ原理で形成される開いた構造のナノチューブとを区別する。
【００６５】
フラーレン状の構造に関する研究によると、この構造は、炭素を含む材料に限らず、層状のあらゆるナノ材料粒子で形成可能な構造であり、特に、遷移金属カルコゲン化物で形成可能な構造である。
【００６６】
このようなフラーレン状の構造は、炭素フラーレンのアナログ（類似体）であり、無機フラーレン、あるいは、「無機フラーレン様材料（ＩＦ）」と称される。
【００６７】
なお、無機フラーレンについては、その構造および合成方法に関して記述した文献が大量に存在する。特に、以下の文献を参照されたい：
−Tenne, R., Margulis, L., Genut M. Hodes, G. Nature 1992, 360, 444, 
−Feldman, Y., Wasserman, E., Srolovitz, D.J. & Tenne, R. Science1995, 267, 222, 
−Tenne, R. Nature Nanotech. 2006, 1, 103
【００６８】
また、欧州特許第０５８００１９号明細書にも、無機フラーレンの構造および合成方法が記載されている。
【００６９】
無機フラーレンの閉じた構造は、複数の同心状の層（「オニオン」構造、または「入れ子多面体」）によって形成されており、合成方法によって真球度に多少の違いはあるものの、球形を想起させる形状をしている。
【００７０】
一般的に、無機フラーレンのトライボロジー特性は、その擬似球形状のオニオン様構造に由来している。この構造は、層状構造のように摩擦接触時に密着するものではなく、少しずつ剥がれ落ちたり、機械変形する。そのため、無機フラーレンは、固体潤滑剤として望ましい。この球状のオニオン様構造は、無機フラーレン構造を有する全ての遷移金属カルコゲン化物に見受けられる（例えば、上述のTenne, R. Nature Nanotech. 2006, 1, 103を参照されたい）。
【００７１】
このように、オニオン様構造を有する無機フラーレンは、潤滑分野全般において、つまり、本発明にかかるグリースにおいて好適である。典型的な無機フラーレンは、数十もの同心状の層（典型的に、２５〜１００層、２５〜１５０層、あるいは、１５０層以上）からなる約８０〜約２２０ｎｍの球状である。
【００７２】
本発明にかかるグリースに使用される固体潤滑剤は、遷移金属カルコゲン化物である。
【００７３】
遷移金属は、例えば、タングステン、モリブデン、ジルコニウム、ハフニウム、白金、レニウム、チタン、タンタル、ニオブなどであり、好ましくはモリブデンまたはタングステンである。カルコゲンは、例えば、硫黄、セレン、テルルなどであり、好ましくは硫黄またはテルルである。
【００７４】
前記遷移金属カルコゲン化物は、例えば、ＭｏＳ２、ＭｏＳｅ２、ＭｏＴｅ２、ＷＳ２、ＷＳｅ２、ＺｒＳ２、ＺｒＳｅ２、ＨｆＳ２、ＨｆＳｅ２、ＰｔＳ２、ＲｅＳ２、ＲｅＳｅ２、ＴｉＳ３、ＺｒＳ３、ＺｒＳｅ３、ＨｆＳ３、ＨｆＳｅ３、ＴｉＳ２、ＴａＳ２、ＴａＳｅ２、ＮｂＳ２、ＮｂＳｅ２、ＮｂＴｅ２など、そのトライボロジー特性が既に研究されている遷移金属カルコゲン化物である。
【００７５】
好ましくは、前記遷移金属カルコゲン化物はジカルコゲン化物であり、好ましくはＷＳ２、ＷＳｅ２、ＭｏＳ２、またはＭｏＳｅ２である。
【００７６】
前記カルコゲン化物は、例えば国際公開第２００９／０３４５７２号パンフレットに記載された化合物のような、複数種の遷移金属を含むカルコゲン化物であってもよい。
【００７７】
前記遷移金属カルコゲン化物は、その表面に、分散性を向上させる例えばポリスチレン、ポリメタクリル酸メチルなどのポリマーがグラフト結合したものであっても、耐摩耗性を増強させるリン酸基がグラフト結合したものであってもよい。
【００７８】
遷移金属カルコゲン化物の製品は、しばしば、フラーレン構造の金属カルコゲン化物を約７５重量％および潤滑油を約２５重量％含むペーストの形態で販売されている。本願では、特記しない限り、金属カルコゲン化物のみの重量％とする。
【００７９】
好ましくは、本発明にかかるグリース組成物は、フラーレン構造の遷移金属カルコゲン化物を０．１〜５重量％、より好ましくは０．２〜２重量％含む。
【００８０】
（有機リン−硫黄化合物および／または有機リン化合物）
好ましくは、本発明にかかるグリースに配合されるリン−硫黄化合物および／またはリン化合物は、グリースや潤滑剤の処方に用いられるリン−硫黄系の耐摩耗・極圧剤から選択される。
【００８１】
リン−硫黄系の耐摩耗・極圧剤は、例えば、チオリン酸、チオ亜リン酸、これらのエステル、これらの塩、ジチオリン酸化合物など、特には、ジチオリン酸亜鉛化合物またはジチオリン酸モリブデン化合物であるが、必ずしもこれらに限定されない。
【００８２】
これらの化合物のなかでも、特に、油溶媒に良好に分散してより効果的な化合物である有機リン−硫黄化合物および有機リン化合物は、本発明にかかるグリースに配合される耐摩耗剤および任意で極圧剤として好ましい。例えば、リン酸カルシウム化合物などの無機化合物は、グリースに配合可能であるものの、グリース中では耐摩耗剤や極圧剤としてではなくむしろ増ちょう剤として用いられる。
【００８３】
硫黄原子を１〜３個有するリン−硫黄系の耐摩耗剤および極圧剤として、例えば、チオリン酸モノブチル、チオリン酸モノオクチル、チオリン酸モノラウリル、チオリン酸ジブチル、チオリン酸ジラウリル、チオリン酸トリブチル、チオリン酸トリオクチル、チオリン酸トリフェニル、チオリン酸トリラウリル、チオ亜リン酸モノブチル、チオ亜リン酸モノオクチル、チオ亜リン酸モノラウリル、チオ亜リン酸ジブチル、チオ亜リン酸ジラウリル、チオ亜リン酸トリブチル、チオ亜リン酸トリオクチル、チオ亜リン酸トリフェニル、チオ亜リン酸トリラウリル、およびこれらの塩（金属塩）が挙げられる。
【００８４】
チオリン酸のエステル塩およびチオ亜リン酸のエステル塩は、例えば、アンモニアまたはアミンなどの窒素化合物（例えば、リン酸アミン化合物）と酸化亜鉛や塩化亜鉛との反応生成物であってもよい。
【００８５】
有機リン−硫黄系の耐摩耗剤化合物として、ホスホロチオ酸化合物、例えば、ホスホロチオ酸トリフェニル化合物などを使用してもよい。より好ましくは、ホスホロチオ酸トリフェニルのフェニル基がアルキル基で置換されていてもよい。
【００８６】
好ましくは、本発明にかかるグリースには、有機リン−硫黄系の耐摩耗剤化合物が配合されている。その理由は、硫黄の存在により、グリースの極圧剤特性が向上するからである。
【００８７】
本発明にかかる潤滑剤組成物には、有機リン系の耐摩耗・極圧剤が含まれていてもよい。そのような有機リン系の耐摩耗・極圧剤として、例えば、リン酸アルキル化合物、ホスホン酸アルキル化合物、リン酸および亜リン酸のモノ−、ジ−、トリ−エステル、ならびにこれらの塩などが挙げられる。
【００８８】
特に、以下の式で表されるジチオリン酸亜鉛化合物が好ましい：
（Ｒ１Ｏ）（Ｒ２Ｏ）ＰＳ２ＺｎＳ２Ｐ（Ｒ３Ｏ）（Ｒ４Ｏ）
（式中、Ｒ１、Ｒ２、Ｒ３およびＲ４は、互いに独立して、炭素数１〜２４、好ましくは３〜２０の直鎖または分岐鎖アルキル基であるか、あるいは、炭素数６〜３０、好ましくは８〜１８の、任意で置換されたアリール基である）。
【００８９】
他の種類の好ましい化合物として、以下の式で表されるジチオリン酸モリブデン化合物が挙げられる：
（Ｒ５Ｏ）（Ｒ６Ｏ）ＳＰＳ（ＭｏＳ２）２ＳＰＳ（Ｒ７Ｏ）（Ｒ８Ｏ）
（式中、Ｒ５、Ｒ６、Ｒ７およびＲ８は、互いに独立して、炭素数１〜２４、好ましくは３〜２０の直鎖または分岐鎖アルキル基であるか、あるいは、炭素数６〜３０、好ましくは８〜１８の、任意で置換されたアリール基である）。
【００９０】
これらの化合物は、本発明にかかるグリース組成物において単独でまたは混合物として配合されていてもよい。好ましくは、これらの化合物の含有量は、当該組成物の総重量に対して０．５〜５％、より好ましくは０．７〜２％、あるいは、０．８〜１．５％である。
【００９１】
（その他の種類の添加剤）
ほかにも、本発明にかかるグリースには、その時々の用途に適した任意の種類の添加剤、例えば、アミン系またはフェノール系の酸化防止剤；さび止め剤（例えば、エステルなどの酸素含有化合物）；銅不活性化剤などが含まれていてもよい。
【００９２】
これらの様々な化合物は、グリース中に、一般的には１重量％以下、さらには０．５重量％以下で含まれていてもよい。
【００９３】
本発明にかかるグリースには、さらに、グリースの凝集力を向上させるポリイソブテン（ＰＩＢ）などのポリマーが、一般的に５〜１０％含まれていてもよい。これにより、グリースの耐遠心性が向上する。また、このようなポリマーは、グリースの表面密着性の向上や基油の粘度向上にもつながる。これにより、摩擦に曝される部品間の油膜の膜厚が増加する。
【００９４】
（グリースの調製（製造）方法）
好ましくは、本発明にかかるグリースは、金属セッケンと一緒に（ｉｎ  ｓｉｔｕで）調製される。
【００９５】
まず、基油または基油混合物の一部に対し、少なくとも一種の脂肪酸を室温で溶解させる。この一部とは、通常、最終的なグリースに含まれる油の総量の約５０％である。脂肪酸は、単一型のセッケンを調製するための炭素数１４〜２８の長鎖脂肪酸であってもよい。任意で、このような長鎖脂肪酸は、コンプレックス型のセッケンを調製するために、炭素数６〜１２の短鎖脂肪酸と組み合わされてもよい。
【００９６】
金属化合物、好ましくは、金属水酸化物を、約６０〜約８０℃の温度で添加する。
【００９７】
なお、単一種類の金属を添加してもよいし、数種類の金属を組み合わせて添加してもよい。本発明にかかる組成物に配合される金属は、好ましくは、リチウムである。任意で、リチウムと、リチウムよりも少ない量のカルシウムとを組み合わせて使用してもよい。
【００９８】
約１００〜約１１０℃の温度で、上記の少なくとも一種の金属化合物による脂肪酸のケン化反応をさせる。
【００９９】
上記の混合物を約２００℃で沸騰させることにより、ケン化反応で生成された水を蒸発させる。このようにして得られたグリースを、残りの量の基油で冷却する。
【０１００】
次に、添加剤を約８０℃で導入する。その後、混練を十分な時間行うことにより、均質なグリース組成物が得られる。
【０１０１】
（グリースのちょう度番号）
グリースのちょう度とは、グリースの、静置時に測定される硬さまたは流動性のことであり、所与の寸法および重量の円錐の侵入深さに基づいて番号で表される。グリースは予め混練しておく。グリースのちょう度の測定条件は、ＡＳＴＭ  Ｄ２１７規格に規定されている。
【０１０２】
グリースには、そのちょう度に応じて、グリース分野で頻繁に使用される９つのＮＬＧＩ（米国グリース協会）分類、すなわち、９種類のＮＬＧＩのちょう度番号が付される。それらのちょう度番号を、以下の表に示す。
【０１０３】
【表１】
2013504649.tif 000002
【０１０４】
好ましくは、本発明にかかるグリースは、流動性または半流動性のグリースであり、ＡＳＴＭ  Ｄ２１７規格によるちょう度（１／１０ｍｍ）は、２６５以上、好ましくは２６５〜３８５である。好ましくは、ちょう度は、ＮＬＧＩの０号、１号、または２号、すなわち、それぞれ、ＡＳＴＭ  Ｄ２１７規格による３３５〜３８５、３１０〜３４０、２６５〜２９５に相当する。
【実施例】
【０１０５】
（実施例１：グリース組成物の調製）
鉱物性の基油および合成由来の基油を含有し、コンプレックス型のリチウムセッケンによってちょう度が増したベースグリース（基グリース）に対し、様々な摩擦調整剤および／または有機リン−硫黄化合物を配合させて、グリース組成物を調製する。このベースグリースのもととなる混合物の組成を、以下の表１に示す。当業者にとって「ベースグリース」という用語は、基油および増ちょう剤のみを含有し、添加剤を一切含まないグリース組成物のことを一般的に意味する。
【０１０６】
【表２】
2013504649.tif 000003
【０１０７】
上記の基油混合物は、ＡＳＴＭ  Ｄ４４５規格に準拠した４０℃での粘度が４０〜１４０ｃＳｔ、好ましくは９０〜１００ｃＳｔになるように調節されている。
【０１０８】
上記の脂肪酸と水酸化リチウムの含有量に基づいてｉｎ  ｓｉｔｕで調製すると、ベースグリース中にヒドロキシステアリン酸リチウムおよびアゼライン酸リチウムがセッケン分として生成され、詳細には、ベースグリースに対して９．２％のヒドロキシステアリン酸リチウムおよび１．９１％のアゼライン酸リチウムが生成される。グリースの組成（重量％）を、以下の表２に示す。
【０１０９】
【表３】
2013504649.tif 000004
【０１１０】
（実施例２：調製したグリースの摩擦特性の比較）
実施例１で調製した各グリースの摩擦係数を、キャメロンプリントトライボメータ（円筒／平坦）で測定して評価した。
【０１１１】
トライボメータの試験条件は以下のとおりである：
荷重：           ５０Ｎ、１００Ｎ、１５０Ｎ、２００Ｎ、
グリースの温度： ７５℃（動作温度を再現）、
可動ピン（円筒）：表面粗さ２５ｎｍのＣ鋼、
移動速度：       ５ｍｍ／秒、１５ｍｍ／秒、
試験台：         荷重５０Ｎおよび速度５ｍｍ／秒を４００秒、
荷重５０Ｎおよび速度１５ｍｍ／秒を２００秒、
荷重１００Ｎおよび速度５ｍｍ／秒を１００秒、そして速度１５ｍｍ／秒を１００秒、
荷重１５０Ｎおよび速度５ｍｍ／秒を１００秒、そして速度１５ｍｍ／秒を１００秒、
荷重２００Ｎおよび速度５ｍｍ／秒を１００秒、そして速度１５ｍｍ／秒を１００秒。
【０１１２】
以上の試験の結果を、以下の表３に示す。摩擦係数の数値は、各試験台におけるラスト４０秒間の平均値に相当する。
【０１１３】
【表４】
2013504649.tif 000005
【０１１４】
ＺｎＤＴＰ不在下で、摩擦調整剤としてＭｏＤＴＣの代わりにＷＳ２をＬｉコンプレックスグリースに添加することにより、摩擦係数を低下させることができる（同程度の金属含有量のグリースＡとグリースＤを比較されたい）。
【０１１５】
ポリウレア系化合物でちょう度を増したグリースでは、ＭｏＤＴＣをＷＳ２フラーレンに置き換えることによる摩擦係数低下効果が減少する。
【０１１６】
反対に、リチウムコンプレックスグリースでは、摩擦調整剤としてのフラーレン状のＷＳ２による摩擦係数低下効果は、有機リン−硫黄系の添加剤（本実施例ではＺｎＤＴＰ）と組み合わされることで明らかに増大する。
【０１１７】
（実施例３：調製したグリースの摩耗特性の比較）
実施例１で調製したグリースの耐摩耗性を、ＡＳＴＭ  Ｄ２２６６規格に準拠した四球摩耗試験を用いて評価した。
【０１１８】
この試験では、摩耗をミリメートル単位で測定する。数値が小さいほど、耐摩耗性に優れている。
【０１１９】
【表５】
2013504649.tif 000006
【０１２０】
耐摩耗剤および摩擦調整剤の両方を無機フラーレンで置き換えたグリースＤの性能は極めて平凡である。対照的に、グリースＢおよびグリースＣの性能は極めて良好である。
【手続補正書】
【提出日】平成24年5月10日(2012.5.10)
【手続補正１】
【補正対象書類名】特許請求の範囲
【補正対象項目名】全文
【補正方法】変更
【補正の内容】
【特許請求の範囲】
【請求項１】
鉱物性、合成由来、または天然由来の少なくとも一種の基油（ａ）と、
増ちょう剤（ｂ）と、
無機フラーレン構造の少なくとも一種の遷移金属カルコゲン化物によって構成された少なくとも一種の固体潤滑剤（ｃ）と、
有機リン系および／または有機リン−硫黄系の少なくとも一種の耐摩耗剤および／または極圧剤（ｄ）と、
を含む、グリース組成物。
【請求項２】
請求項１において、増ちょう剤（ｂ）の半分を超える部分が、少なくとも一種の脂肪酸金属セッケンによって構成されている、グリース組成物。
【請求項３】
請求項１または２において、当該組成物中の増ちょう剤（ｂ）の少なくとも５０重量％が、少なくとも一種の脂肪酸金属塩によって構成されている、グリース組成物。
【請求項４】
請求項１から３のいずれか一項において、無機フラーレン構造の少なくとも一種の遷移金属カルコゲン化物の表面に、無機リン酸基がグラフト結合している、グリース組成物。
【請求項５】
請求項１から４のいずれか一項において、少なくとも一種の固体潤滑剤（ｃ）のカルコゲンがＳ、ＳｅおよびＴｅから選択される、グリース組成物。
【請求項６】
請求項１から５のいずれか一項において、少なくとも一種の固体潤滑剤（ｃ）の遷移金属が、Ｍｏ、Ｗ、Ｚｒ、Ｈｆ、Ｐｔ、Ｒｅ、Ｔｉ、ＴａおよびＮｂから選択される、グリース組成物。
【請求項７】
請求項１から６のいずれか一項において、少なくとも一種の固体潤滑剤（ｃ）が、遷移金属ジカルコゲン化物である、グリース組成物。
【請求項８】
請求項１から７のいずれか一項において、少なくとも一種の固体潤滑剤（ｃ）が、無機フラーレン構造の重硫化モリブデンＭｏＳ２または重硫化タングステンＷＳ２である、グリース組成物。
【請求項９】
請求項１から８のいずれか一項において、固体潤滑剤（ｃ）が、粒径８０〜２２０ｎｍの粒子によって構成されている、グリース組成物。
【請求項１０】
請求項１から９のいずれか一項において、少なくとも一種の耐摩耗剤および／または極圧剤（ｄ）が、リン酸、亜リン酸、チオリン酸またはチオ亜リン酸のエステル、これらの誘導体、チオリン酸化合物、およびリン酸アミン類から選択される、グリース組成物。
【請求項１１】
請求項１０において、少なくとも一種の耐摩耗剤および／または極圧剤（ｄ）が、下記式：
（Ｒ１Ｏ）（Ｒ２Ｏ）ＰＳ２ＺｎＳ２Ｐ（Ｒ３Ｏ）（Ｒ４Ｏ）
（式中、Ｒ１、Ｒ２、Ｒ３およびＲ４は、互いに独立して、炭素数１〜２４の直鎖または分岐鎖アルキル基であるか、あるいは、炭素数６〜３０の、任意で置換されたアリール基である）、
で表されるジチオリン酸亜鉛化合物から選択される、グリース組成物。
【請求項１２】
請求項１０または１１において、少なくとも一種の耐摩耗剤および／または極圧剤（ｄ）が、下記式：
（Ｒ５Ｏ）（Ｒ６Ｏ）ＳＰＳ（ＭｏＳ２）２ＳＰＳ（Ｒ７Ｏ）（Ｒ８Ｏ）
（式中、Ｒ５、Ｒ６、Ｒ７およびＲ８は、互いに独立して、炭素数１〜２４の直鎖または分岐鎖アルキル基であるか、あるいは、炭素数６〜３０の、任意で置換されたアリール基である）、
で表されるジチオリン酸モリブデン化合物から選択される、グリース組成物。
【請求項１３】
請求項２から１２のいずれか一項において、金属セッケンが、ヒドロキシ化または非ヒドロキシ化の、炭素数１４〜２８の飽和脂肪酸もしくは不飽和脂肪酸の単一型の金属セッケンであり、および／またはヒドロキシ化または非ヒドロキシ化の、炭素数１４〜２８の少なくとも一種の飽和脂肪酸もしくは不飽和脂肪酸と、炭素数６〜１２の短い炭化水素鎖を有する少なくとも一種のカルボン酸との組合せによるコンプレックス型の金属セッケンである、グリース組成物。
【請求項１４】
請求項２から１３のいずれか一項において、脂肪酸金属セッケンが、チタンセッケンおよびアルミニウムセッケンから選択されるか、あるいは、アルカリ金属セッケンおよびアルカリ土類金属セッケンから選択され、好ましくは、リチウムセッケン、カルシウムセッケン、ナトリウムセッケン、またはバリウムセッケンである、グリース組成物。
【請求項１５】
請求項１から１４のいずれか一項において、少なくとも一種の基油（ａ）が、合成由来の油である、グリース組成物。
【請求項１６】
請求項１から１５のいずれか一項において、基油または基油混合物（ａ）の、ＡＳＴＭ  Ｄ４４５規格に準拠した４０℃での動粘度が、７０〜１４０ｃＳｔである、グリース組成物。
【請求項１７】
請求項１から１６のいずれか一項において、当該グリース組成物の、ＡＳＴＭ  Ｄ２１７規格によるちょう度（１／１０ｍｍ）が、２６５〜３８５である、グリース組成物。
【請求項１８】
請求項１から１７のいずれか一項において、
●  少なくとも一種の基油（ａ）を７０〜９４．８重量％、
●  少なくとも一種の増ちょう剤（ｂ）を５〜２０重量％、
●  少なくとも一種の固体潤滑剤（ｃ）を０．１〜５％、ならびに
●  少なくとも一種の有機リン系および／または有機リン−硫黄系の、耐摩耗剤および／または極圧剤（ｄ）を０．１〜５％、
を含む、グリース組成物。
【請求項１９】
自動車のトランスミッション用等速ジョイントに使用される請求項１から１８のいずれか一項に記載のグリース組成物。
【請求項２０】
請求項１から１８のいずれか一項に記載のグリース組成物を有する等速ジョイント。
【国際調査報告】
2013504649.tif 000007
2013504649.tif 000008
2013504649.tif 000009
2013504649.tif 000010
2013504649.tif 000011
2013504649.tif 000012